(57)【特許請求の範囲】
【請求項１】
エチレン重合体及びエチレン・酢酸ビニル共重合体の少なくとも一方の樹脂Ａと、前記樹脂Ａに非相溶の樹脂Ｂと、部分水添石油樹脂と、を含有し、ＪＩＳ−Ｋ６７６０に準拠して測定した２ｍｍ厚での引張強度が２ＭＰａ以上１５ＭＰａ以下である接着性樹脂組成物。
【請求項２】
前記樹脂Ａがエチレン・酢酸ビニル共重合体であり、前記樹脂Ｂがブテン重合体である請求項１に記載の接着性樹脂組成物。
【請求項３】
請求項１又は請求項２に記載の接着性樹脂組成物を含む第１樹脂層と、低密度ポリエチレン、エチレン・α，β−不飽和カルボン酸共重合体及びエチレン・α，β−不飽和カルボン酸エステル共重合体の少なくとも一つを含む第２樹脂層と、を有する積層フィルム。
【請求項４】
支持体と、請求項３に記載の積層フィルムと、を有する包装材料。
【請求項５】
前記積層フィルムは、共押出により前記支持体の上に層状に形成されている請求項４に記載の包装材料。
【請求項６】
少なくとも最表面が樹脂である収納容器の開口部に接着させて前記開口部を閉塞する蓋材である請求項４又は請求項５に記載の包装材料。
【請求項７】
開口した収納部を有し、少なくとも最表面が樹脂である収納容器と、
支持体及び請求項３に記載の積層フィルムを有し、前記収納容器の開口部に前記積層フィルムの第１樹脂層を接着させて前記開口部を閉塞する蓋材と、を備えた包装容器。
【請求項８】
前記収納容器の少なくとも蓋材と接する最表面が、ポリエステル系樹脂である請求項７に記載の包装容器。
【発明の詳細な説明】
【技術分野】
【０００１】
本発明は、接着性樹脂組成物、積層フィルム、包装材料及び包装容器に関する。
【背景技術】
【０００２】
従来から、例えば食品包装分野に代表されるように、熱接着（ヒートシール）により包装材料を密封して内包物を包み、内包物を保存又は運搬の際に保護することが行われている。密封時の接着強度については、包装材料、包装機械、あるいは包装条件などの観点から種々検討がなされ、例えば包装材料の観点からは、ポリエチレン、エチレン−酢酸ビニル共重合体等のエチレン系重合体を用いた材料などが知られている。
【０００３】
そして、密封時には保存又は運搬等に必要とされる接着強度を達成しつつも、内包物を包装材料中から取り出したい場合には、接着部（ヒートシール部）に力を加えて引き剥がすことで容易に開封することができる性能（ピーラブル性）を備えた包装材料も提案されている。
【０００４】
近年では、特に食品包装分野において、省資源化、ゴミの減容積化、及びリサイクル性を考慮して、ポリエステル樹脂を用いた容器（例えば、ポリエステル製カップ、最内層にポリエステル樹脂がラミネートされた容器など）が、食料（例えば、サラダ、惣菜、漬物、発酵食品（味噌など）、ヨーグルト、プリン、ゼリー等）、飲料（例えば、酒、お茶、コーヒーなど）等の飲食物、又は医薬品を提供するための包装容器として広く利用されている。
【０００５】
上記との関連において、熱可塑性樹脂Ａ中に、熱可塑性樹脂Ａとは非相溶系もしくは部分相溶系の熱可塑性樹脂Ｂをブレンドしたポリマーをシーラント層とした蓋材が開示されており、開封時の糸引きの発生を抑えられるとされている（例えば、特許文献１参照）。この蓋材に用いられる熱可塑性樹脂Ａ，Ｂの組合せの例として、被着体がポリスチレン樹脂である場合には、エチレン・酢酸ビニル共重合体とポリブテン樹脂との組合せが好適であるとされている。
【０００６】
また、基材層と、中間層と、ポリエチレン樹脂及びエチレン・メタクリル酸共重合体樹脂等から選択される熱可塑性樹脂Ａの相中に、ポリブテン−１及びポリプロピレン等から選択される熱可塑性樹脂Ｂからなるドメインが分散した海島構造を有するシーラント層とを順次積層して得られる易開封性積層フィルムが開示されている（例えば、特許文献２参照）。この易開封性積層フィルムでは、密封容器のシール部をピールして開封する容器の分野において、良好な密封性と易開封性とを兼ね備えるとされている。
【０００７】
このような密封性と易開封性の観点から、エチレン・ビニルエステル共重合体及びブテン重合体を含む熱融着層と、エチレン重合体及び／又はプロピレン重合体を含む熱融着層と、を互いに熱融着することにより、ヒートシール強度とイージーピール性とのバランスがとれた易開封性包装体が開示されている（例えば、特許文献３参照）。
【先行技術文献】
【特許文献】
【０００８】
【特許文献１】特許第３８３５０３９号公報
【特許文献２】特開２０１３−１３６１５１号公報
【特許文献３】特許第４５２０６０５号公報
【発明の概要】
【発明が解決しようとする課題】
【０００９】
食品等の保管又は運搬等にあたっては、熱溶融により密封可能なチューブ状又はフラットフィルム状の包装材料が広く利用されるに至っているが、近年では、例えばポリエステル等の樹脂の容器の開口端に蓋材を熱で接着することで容器を密封し、密封された容器内に収容された収容物を取り出す際は、接着部を剥がすことによって、密封容器を開封することができる包装材料が広く利用されてきている。
【００１０】
このように蓋材が熱溶融により接着された密封容器を開封する場合、容器から蓋材を剥がす際の剥離機構として、（1）容器と蓋材の接着層との界面で剥離する界面剥離と、（2）複数層からなる接着層の層間で剥離する層間剥離と、（3）蓋材の接着層自身を凝集破壊させて剥離する凝集剥離と、の３形態がある。
【００１１】
密封性及び易開封性を同時に成り立たせるには、熱溶融させて強固に接着させつつも、蓋材を剥がす際には容易にかつ滑らかに剥がすことができる技術が求められている。上記の特許文献１〜３に記載された従来の蓋材、包装体等は、密封性と易開封性が考慮され、接着強度と剥離性においてのバランスが図られているが、樹脂製容器に接着された場合に、ジッピングを起こすなどの課題があり、易開封性の点で改善の余地が残されていた。
【００１２】
本発明は、上記に鑑みなされたものである。本発明は、少なくとも表面材質が樹脂である容器に対する接着性、及び接着後の剥離時に容易にかつ滑らかに剥離し得る易剥離性を両立した接着性樹脂組成物及び積層フィルム、並びに、少なくとも表面材質が樹脂である容器に接着して被収容物の保管又は運搬等に必要とされる密封性（接着性）と、開封時には容易にかつ滑らかに開封し得る易開封性（易剥離性）と、を兼ね備えた包装材料及び包装容器を提供することを目的とし、この目的を達成することを課題とする。
【００１３】
本発明における容器（又は収納容器）は、少なくとも最表面における材質（表面材質）が樹脂であればよく、例えば、最表面の一部領域又は全領域に樹脂を有する容器、樹脂を用いて成形された容器などが含まれる。以下、本発明における容器（又は収納容器）を「樹脂製容器」という場合がある。
【課題を解決するための手段】
【００１４】
課題を解決するための具体的手段には、以下の実施態様が含まれる。
＜１＞  エチレン重合体及びエチレン・酢酸ビニル共重合体の少なくとも一方の樹脂Ａと、前記樹脂Ａに非相溶の樹脂Ｂと、部分水添石油樹脂と、を含有し、ＪＩＳ−Ｋ６７６０に準拠して測定した２ｍｍ厚での引張強度が２ＭＰａ以上１５ＭＰａ以下である接着性樹脂組成物である。
＜２＞  前記樹脂Ａがエチレン・酢酸ビニル共重合体であり、前記樹脂Ｂがブテン重合体である＜１＞に記載の接着性樹脂組成物である。
＜３＞  ＜１＞又は＜２＞に記載の接着性樹脂組成物を含む第１樹脂層と、低密度ポリエチレン、エチレン・α，β−不飽和カルボン酸共重合体及びエチレン・α，β−不飽和カルボン酸エステル共重合体の少なくとも一つを含む第２樹脂層と、を有する積層フィルムである。
＜４＞  支持体と、＜３＞に記載の積層フィルムと、を有する包装材料である。
＜５＞  前記積層フィルムは、共押出により前記支持体の上に層状に形成されている＜４＞に記載の包装材料である。
＜６＞  少なくとも最表面が樹脂である収納容器の開口部に接着させて前記開口部を閉塞する蓋材である＜４＞又は＜５＞に記載の包装材料である。
＜７＞  開口した収納部を有し、少なくとも最表面が樹脂である収納容器と、
支持体及び＜３＞に記載の積層フィルムを有し、前記収納容器の開口部に前記積層フィルムの第１樹脂層を接着させて前記開口部を閉塞する蓋材と、を備えた包装容器である。
＜８＞  前記収納容器の少なくとも蓋材と接する最表面が、ポリエステル系樹脂である＜７＞に記載の包装容器である。
【発明の効果】
【００１５】
本発明によれば、少なくとも表面材質が樹脂である容器（樹脂製容器）に対する接着性、及び接着後の剥離時に容易にかつ滑らかに剥離し得る易剥離性を両立した接着性樹脂組成物及び積層フィルムが提供される。
また、本発明によれば、少なくとも表面材質が樹脂である容器（樹脂製容器）に接着して被収容物の保管又は運搬等に必要とされる密封性（接着性）と、開封時には容易にかつ滑らかに開封し得る易開封性（易剥離性）と、を兼ね備えた包装材料及び包装容器が提供される。
【発明を実施するための形態】
【００１６】
以下、本発明の接着性樹脂組成物、並びにこれを用いた積層フィルム、包装材料、及び包装容器について詳細に説明する。
【００１７】
＜接着性樹脂組成物＞
本発明の接着性樹脂組成物は、エチレン重合体及びエチレン・酢酸ビニル共重合体の少なくとも一方の樹脂Ａと、前記樹脂Ａに非相溶の樹脂Ｂと、部分水添石油樹脂と、を含有し、ＪＩＳ−Ｋ６７６０に準拠して測定した２ｍｍ厚での引張強度が２ＭＰａ以上１５ＭＰａ以下である。
なお、本明細書においては、本発明の接着性樹脂組成物を用いて形成された層を「接着性層」と称することがあり、後述の第１樹脂層は接着性層である。
本発明の接着性樹脂組成物は、必要に応じて、さらに他の成分を含んでいてもよい。
【００１８】
熱溶融により蓋材が接着されて収容部が密封された、少なくとも最表面が樹脂である密封容器において、密封性及び易開封性の両立については、蓋材の接着性層による容器への接着強度を高めつつ、蓋材を容器から剥離し得る技術が従来から種々検討されている。
しかしながら、密封性及び易開封性のバランスについては、未だ両者をともに成り立たせる技術が確立されるに至っていない。このような状況のもと、凝集剥離による剥離機構を採用した場合に、接着強度を保ちつつも容易かつ滑らかに剥離し得るとの知見を得た。
かかる知見に基づき、本発明では、第１の樹脂Ａとしてエチレン重合体又はエチレン・酢酸ビニル共重合体の一方又は両方と、第２の樹脂Ｂとして樹脂Ａに非相溶な樹脂と、部分水添石油樹脂と、を組み合わせて混合した層（以下、接着性層もしくは第１樹脂層という。）とし、かつ当該層についてＪＩＳ−Ｋ６７６０に準拠して測定した２ｍｍ厚での引張強度が２ＭＰａ以上１５ＭＰａ以下（好ましくは４ＭＰa以上１０ＭＰａ以下）であることで、接着強度を確保しつつも、この接着強度より弱い力で凝集破壊される層を得ることができる。これにより、容器内に被収容物を収容して密封する際には、樹脂製容器と蓋材の間において強固な接着性を確保する一方、蓋材を樹脂製容器から剥がして開封する際には、蓋材を容易にかつ滑らかに剥がすことができるものとなる。
本発明の接着性樹脂組成物を用いることで、被収容物の保管又は運搬等に必要とされる密封性（接着性）と、開封時に容易にかつ滑らかに開封し得る易開封性（易剥離性）と、を兼ね備えた包装材料を提供することができる。
【００１９】
−樹脂Ａ（エチレン重合体及びエチレン・酢酸ビニル共重合体）−
本発明の接着性樹脂組成物は、エチレン重合体及びエチレン・酢酸ビニル共重合体の少なくとも一方を含有する。エチレン重合体及びエチレン・酢酸ビニル共重合体は、それぞれ１種単独で含む場合に限られず、複数種を混合して併用してもよい。
【００２０】
エチレン重合体としては、エチレン由来の構成単位が主成分である重合体であれば特に制限はなく、例えば、エチレンの単独重合体、又はエチレンと他のモノマーとの共重合体を挙げることができる。中でも、エチレン単独重合体（以下、ポリエチレンともいう。）が好ましく、被着体である樹脂材料（例えば樹脂容器、具体的には、例えばポリエステル（好ましくはポリエチレンテレフタレート（以下、ＰＥＴと略記することがある。）又はポリエステル製容器）との接着強度に優れたものとなる点から、低密度ポリエチレンが好ましい。
【００２１】
低密度ポリエチレンとは、ＪＩＳ−Ｋ６７４８（１９９５年）にて定められる密度が９１０ｋｇ／ｍ３以上９３０ｋｇ／ｍ３未満のポリエチレンのことを指す。好ましい低密度ポリエチレンは、前記密度が９１０ｋｇ／ｍ３以上９２０ｋｇ／ｍ３以下のポリエチレンである。
【００２２】
低密度ポリエチレンとしては、例えば、高圧法低密度ポリエチレン（ＬＤＰＥ）、線状低密度ポリエチレン（ＬＬＤＰＥ）などが挙げられる。中でも、ＬＤＰＥが好ましい。前記ＬＬＤＰＥは、チーグラー触媒やフィリップス触媒などの不均一系オレフィン重合触媒で製造されたＬＬＤＰＥ、メタロセン触媒やフェノキシイミン触媒のような均一系オレフィン重合触媒で製造されたＬＬＤＰＥのいずれでもよい。
【００２３】
エチレン重合体は、エチレンとエチレン以外のα−オレフィン（例えば、プロピレン、１−ブテン、１−ペンテン、１−ヘキセン、１−オクテン、１−デセン、４−メチル−１−ペンテンなど）を共重合したものでもよい。
【００２４】
エチレン重合体の融点は、９０℃以上１４０℃以下が好ましい。
また、エチレン重合体の１９０℃、２１６０ｇ荷重におけるメルトフローレート（ＭＦＲ；ＪＩＳ−Ｋ７２１０（１９９９年）に準拠）は、成形加工性、及び樹脂材料（例えば樹脂容器、具体的には、例えばポリエステル又はポリエステル製容器）との接着強度の点で、０．１ｇ／１０分以上１００ｇ／１０分以下が好ましく、より好ましくは１ｇ／１０分以上８０ｇ／１０分以下であり、さらに好ましくは３ｇ／１０分以上６０ｇ／１０分以下である。
【００２５】
エチレン・酢酸ビニル共重合体は、エチレンと酢酸ビニルとが共重合した高分子化合物であり、任意の比率でエチレンと酢酸ビニルとが重合した化合物を選択することができる。
エチレン・酢酸ビニル共重合体において、エチレンに由来の構造単位の含有比率としては、全構造単位に対して、７０質量％以上９５質量％以下が好ましく、８５質量％以上９５質量％以下がより好ましい。
また、エチレン・酢酸ビニル共重合体において、酢酸ビニル（ＶＡ）由来の構造単位の含有比率としては、全構造単位に対して、４質量％以上２０質量％以下が好ましく、５質量％以上１５質量％以下がより好ましい。ＶＡ由来の構造単位の含有比率が４質量％以上であると、低温シール性の点で好ましい。
【００２６】
エチレン・酢酸ビニル共重合体の、１９０℃、２１６０ｇ荷重におけるメルトフローレート（ＭＦＲ；ＪＩＳ−Ｋ７２１０（１９９９年））は、樹脂材料（例えば樹脂容器、具体的には、例えばポリエステル又はポリエステル製容器）との接着強度に優れたものとなる点で、０．１ｇ／１０分〜５０ｇ／１０分が好ましく、１ｇ／１０分〜４０ｇ／１０分がより好ましく、１ｇ／１０分〜３０ｇ／１０分がより好ましい。
【００２７】
エチレン重合体及びエチレン・酢酸ビニル共重合体は、それぞれ１種単独で用いるほか、２種を併用してもよい。
接着性樹脂組成物中における、エチレン重合体及びエチレン・酢酸ビニル共重合体の含有量としては、樹脂Ａと、前記樹脂Ａに非相溶の樹脂Ｂと、部分水添石油樹脂との総合計に対して、２５質量％以上８０質量％以下が好ましく、３５質量％以上５５質量％以下がより好ましい。
【００２８】
−樹脂Ｂ−
本発明の接着性樹脂組成物は、樹脂Ａに非相溶な樹脂Ｂの少なくとも一種を含む。
「樹脂Ａに非相溶」とは、樹脂Ａと樹脂Ｂとを混合した後に、樹脂Ａと樹脂Ｂとの境界が確認できる状態を意味する。樹脂Ａと樹脂Ｂとの境界は、接着性樹脂組成物を用いて層状の薄片（厚み：０．０５μｍ〜０．１μｍ）を作製し、オスミウム又はルテニウムにて染色した後、走査型電子顕微鏡などでモルフォロジー（微細構造）を観察することにより確認することができる。
【００２９】
樹脂Ｂとしては、樹脂Ａに非相溶な樹脂の中から特に制限なく選択することができ、例えば、ブテン重合体などが挙げられる。樹脂Ｂを含有することにより、接着性樹脂組成物又はその成形物の低強度化に寄与する。そのため、接着性層を形成する場合、接着性層は隣接層との間で良好な接着強度を示す一方、接着性層自身の強度をある程度に低く抑えることができ、第１樹脂層での凝集剥離を行うことが可能になる。
この場合に、接着性層における上記樹脂Ａと樹脂Ｂとの組合せとして、より適度な強度と易剥離性の両立という観点から、樹脂Ａがエチレン・酢酸ビニル共重合体であり、樹脂Ｂがブテン重合体であることが好ましい。
【００３０】
ブテン重合体としては、１−ブテンの単独重合体、及び１−ブテンと他のα−オレフィン（例えば、エチレン、プロピレン、１−ペンテン、１−ヘキセン、１−オクテン、４−メチル−１−ペンテンなどの１種又は２種以上）との共重合体（１−ブテン・α−オレフィン共重合体）を挙げることができる。ブテン重合体は、結晶性を有する重合体であることが好ましい。中でも、ブテン重合体としては、単独重合体が好ましい。
【００３１】
１−ブテンの単独重合体の例としては、市販品として、例えばタフマーＢＬ４０００（三井化学社製）などを挙げることができる。また、１−ブテン・α−オレフィン共重合体の例としては、市販品として、例えば、タフマーＢＬ３４５０、タフマーＢＬ２４８１（いずれも三井化学社製）などを挙げることができる。
【００３２】
ブテン重合体の、１９０℃、２１６０ｇ荷重におけるメルトフローレート（ＭＦＲ；ＪＩＳ−Ｋ７２１０（１９９９年））は、層などを成形した際の強度を低く抑える観点から、０．１ｇ／１０分〜５ｇ／１０分が好ましく、１ｇ／１０分〜３ｇ／１０分がより好ましく、１ｇ／１０分〜２ｇ／１０分がより好ましい。
【００３３】
樹脂Ｂは、１種単独で用いるほか、２種以上を併用してもよい。
樹脂Ｂの接着性樹脂組成物中における含有量としては、樹脂Ａと、前記樹脂Ａに非相溶の樹脂Ｂと、部分水添石油樹脂との総合計に対して、２０質量％以上５５質量％以下が好ましく、２５質量％以上４５質量％以下がより好ましく、３２質量％以上４０質量％以下が特に好ましい。樹脂Ｂの含有量が２０質量％以上であると、接着性樹脂組成物の強度、特に層などの成形物を成形した際の成形物の強度を降下させる側に調製し、凝集破壊をさらに容易に発生させることができる。また、樹脂Ｂの含有量が５５質量％以下であると、成形加工性及び経済性の点で有利である。
【００３４】
−部分水添石油樹脂−
本発明の接着性樹脂組成物は、少なくとも粘着付与樹脂の１種である部分水添石油樹脂を含む。部分水添石油樹脂とは、水素化石油樹脂の１種であり、芳香族系石油樹脂の不飽和二重結合の一部が部分的に水添された脂環族炭化水素樹脂のことをいい、接着性樹脂組成物に粘着性を付与する機能を有する樹脂（粘着付与樹脂）である。部分水添石油樹脂を含有することで、部分水添石油樹脂以外の他の粘着付与樹脂に比べて、被着体である樹脂材料（例えば樹脂容器、具体的には、例えばポリエステル（好ましくはＰＥＴ）又はポリエステル製容器）との接着強度により優れたものとなる。
【００３５】
脂環族炭化水素樹脂の中の部分水添石油樹脂としては、例えば、スペントＣ４〜Ｃ５留分中のジエン成分を環化二量化後、重合させて得られる樹脂、シクロペンタジエンなどの環状モノマーを重合させた樹脂、芳香族系石油樹脂を核内水添した樹脂（いわゆる水素化石油樹脂）などが挙げられる。
これらの中でも、部分水添石油樹脂としては、接着性樹脂組成物の使用環境の観点から、軟化点が９０℃以上のものが好ましい。
【００３６】
部分水添石油樹脂は、軟化点が９０℃〜１５０℃の樹脂が好ましい。軟化点は、接着性の観点から高い方が好ましく、軟化点が９０℃以上であることで、樹脂又は樹脂製容器（好ましくはポリエステル又はポリエステル製容器）との接着性に優れる。また、軟化点が１５０℃以下であると、粘着性付与の点で有利である。
中でも、上記と同様の理由から、軟化点は、１００℃以上が好ましく、１１０℃以上がより好ましく、１２０℃以上のものが特に好ましい。
部分水添石油樹脂の軟化点は、ＪＩＳ  Ｋ２２０７（２００６年）に準拠して、軟化点試験方法（環球法）に基づいて測定された値を用いることができる。
【００３７】
上記の具体例としては、上市されている市販品として、アルコンシリーズ（荒川化学社製の脂環族炭化水素樹脂；例えば、アルコンＭ−９０、アルコンＭ−１００、アルコンＭ−１１５、アルコンＭ−１３５等の部分水添石油樹脂）、アイマーブシリーズ（出光社製の水添石油樹脂；例えば、アイマーブＳ−１００、アイマーブＳ−１１０等の部分水添石油樹脂）などが挙げられる。
【００３８】
本発明の接着性樹脂組成物は、部分水添石油樹脂以外の他の樹脂組成物として、本発明の効果を著しく損なわない範囲で、完全水添石油樹脂（樹脂中の不飽和二重結合の全てが水添された脂環族炭化水素樹脂）、芳香族炭化水素樹脂、及び脂肪族炭化水素樹脂のいずれか１種あるいは２種以上をさらに含んでいてもよい。
【００３９】
芳香族炭化水素樹脂としては、例えば、テルペン系樹脂、ロジン系樹脂、スチレン系樹脂、又はビニルトルエン、インデン、α−メチルスチレンなどの炭素数８〜１０のビニル系芳香族炭化水素を少なくとも一種含有する留分を重合して得られる樹脂、これら留分と脂肪族炭化水素留分を共重合して得られる樹脂などが挙げられる。
テルペン系樹脂としては、テルペン単独重合体（例：ジペンテン重合体）、テルペンの一種であるピネン（Ｃ１０Ｈ１６で表される有機化合物）から誘導されるピネン単独重合体（例：α−ピネン重合体、β−ピネン重合体）、テルペン・フェノール共重合体（例：α−ピネン・フェノール共重合体）、及びこれらの水素添加物などが含まれる。
テルペン系樹脂の具体例としては、上市されている市販品として、ＹＳレジンシリーズ（例えば、ＹＳレジンＰＸ１２５０、ＹＳレジンＰＸ１１５０、ＹＳレジンＰＸ１０００、ＹＳレジンＰＸ８００等のテルペン重合体、ＹＳレジンＰＸ１１５０Ｎ、ＹＳレジンＰＸ３００Ｎ等のピネン重合体、ＹＳレジンＴＯ１２５、ＹＳレジンＴＯ１１５、ＹＳレジンＴＯ１０５等の芳香族変性テルペン樹脂；ヤスハラケミカル社製）、ＹＳポリスターシリーズ（例えば、ＹＳポリスターＵ、ＹＳポリスターＴ、ＹＳポリスターＳ、ＹＳポリスターＧ、ＹＳポリスターＵＨ等のテルペン・フェノール樹脂；ヤスハラケミカル社製）、クリアロンシリーズ（例えば、クリアロンＰ１５０、クリアロンＰ１３５、クリアロンＰ１２５、クリアロンＰ１１５、クリアロンＭ１２５、クリアロンＭ１１５、クリアロンＫ１００等の水添テルペン樹脂；ヤスハラケミカル社製）、タマノルシリーズ（例えば、タマノル８０３Ｌ、タマノル９０１等のテルペン・フェノール樹脂；荒川化学社製）などが挙げられる。
ロジン系樹脂としては、例えば、ロジン、ガムロジン、重合ロジン、水添ロジン、ロジンのグリセリンエステル及びその水添物又はその重合体、及びロジンのペンタエリスリットエステル及びその水添物又はその重合体などが挙げられる。
ロジン系樹脂の具体例としては、上市されている市販品として、エステルガムシリーズ（例えば、エステルガムＡＡ−Ｌ、エステルガムＡＡＶ、エステルガムＡＴ等；荒川化学社製）、ペンセルシリーズ（例えば、ペンセルＡ、ペンセルＡＺ、ペンセルＣ等；荒川化学社製）などが挙げられる。
スチレン系樹脂としては、例えば、スチレン、ビニルトルエン、α−メチルスチレン、イソプロピルトルエンなどのスチレン系単量体を重合して得られる分子量の低い樹脂状重合体が挙げられる。
スチレン系樹脂の具体例としては、上市されている市販品として、例えば、ＹＳレジンＳＸ（ヤスハラケミカル社製）等が挙げられる。
脂肪族炭化水素樹脂としては、例えば、１−ブテン、イソブテン、ブタジエン、１，３−ペンタジエン、イソプレンなどの炭素数４〜５のモノ又はジオレフィンの少なくとも１種以上を含む留分を重合して得られる樹脂が挙げられる。
【００４０】
部分水添石油樹脂の接着性樹脂組成物中における含有量としては、樹脂Ａと、前記樹脂Ａに非相溶の樹脂Ｂと、部分水添石油樹脂との総合計に対して、５質量％以上３０質量％以下が好ましく、８質量％以上２５質量％以下がより好ましい。含有量が５質量％以上であると、接着性樹脂組成物により粘着性を与える点で有利であり、含有量が３０質量％以下であると、易剥離性の点で有利である。
【００４１】
−他の成分−
接着性樹脂組成物は、上記の成分以外の他の成分として、防曇剤、滑剤、アンチブロッキング剤、酸化防止剤、熱安定剤、光安定剤、耐候安定剤、紫外線吸収剤などの高分子分野で一般に用いられる添加剤をさらに含有してもよい。
他の成分は、接着性樹脂組成物による効果を損なわない範囲で含有することができる。
【００４２】
〜接着性樹脂組成物の調製〜
接着性樹脂組成物は、例えば、上記した成分を同時に又は逐次的にドライブレンド又はメルトブレンドすることによって調製することができる。これらの成分の混合順序には、特に制限はない。
前記ドライブレンドには、ヘンシェルミキサー、タンブラーミキサーなどの各種ミキサーを用いることができる。
前記メルトブレンドには、一軸又は二軸押出機、バンバリーミキサー、ロール、ニーダーなどの混練装置を用いることができる。混練装置による溶融混練は、例えば、１６０℃〜２３０℃の温度で行える。
【００４３】
＜積層フィルム＞
本発明の積層フィルムは、少なくとも、既述の本発明の接着性樹脂組成物を含む第１樹脂層と、低密度ポリエチレン、並びにエチレン・α，β−不飽和カルボン酸共重合体及びエチレン・α，β−不飽和カルボン酸エステル共重合体（以下、総じて「エチレン・α，β−不飽和カルボン酸系共重合体」ともいう。）の少なくとも１つを含む第２樹脂層と、を有している。
本発明の積層フィルムにおける第２樹脂層は、低密度ポリエチレン又はエチレン・α，β−不飽和カルボン酸系共重合体を含むことで、第１の樹脂層に比べて引張強度が強く、かつ支持体への接着性を有しているので、後述するように例えばアルミ材料を備えた包装材料とした場合にアルミ材料に対する接着性に優れたものとなり、第１樹脂層との間の接着にも優れたものとなる。
【００４４】
−第１樹脂層（接着性層）−
本発明における第１樹脂層（接着性層）は、既述の本発明の接着性樹脂組成物を用いて形成された層である。接着性層は、既述のように、エチレン重合体及びエチレン・酢酸ビニル共重合体の一方又は両方（樹脂Ａ）と、前記樹脂Ａに非相溶な樹脂Ｂと、部分水添石油樹脂と、を含有し、ＪＩＳ−Ｋ６７６０に準拠して測定した２ｍｍ厚での引張強度が２ＭＰａ以上１５ＭＰａ以下（好ましくは４ＭＰａ以上１０ＭＰａ以下）である樹脂組成物を含むことで、被着体である樹脂材料（例えば少なくとも最表面が樹脂である容器、具体的には、例えばポリエステル系樹脂（好ましくはＰＥＴ）又はポリエステル系樹脂製容器）との接着性に優れている。
【００４５】
接着性層は、エチレン重合体及びエチレン・酢酸ビニル共重合体の一方又は両方（樹脂Ａ）、樹脂Ａに非相溶な樹脂Ｂ、及び部分水添石油樹脂に加えて、更に他の成分を含んでいてもよい。
接着性層におけるエチレン重合体、エチレン・酢酸ビニル共重合体（樹脂Ａ）、樹脂Ａに非相溶な樹脂Ｂ、及び粘着付与樹脂の詳細については、接着性樹脂組成物の説明において既述した通りであり、好ましい態様も同様である。
【００４６】
接着性層の伸びは、ＪＩＳ-Ｋ６７６０に準拠して測定した２ｍｍ厚での伸びが引張り力を与えていない通常状態からの伸び率で２０％以上５００％以下の範囲に調整されることが好ましい。より好ましくは３０％以上３００％以下であり、更に好ましくは３０％以上２００％以下であり、最も好ましくは３０％以上７０％以下である。
伸び率が２０％以上であると、接着の信頼性の点で有利であり、伸び率が５００％以下であると、凝集破壊およびその剥離感の点で有利である。
なお、伸び（％）は、所定量の接着性樹脂組成物を加圧プレスして２ｍｍ厚のプレスシートを作製し、ＪＩＳ−Ｋ６７６０に準拠した方法により測定される。
【００４７】
接着性層の引張強度としては、剥離時の凝集破壊の観点から、２ＭＰａ以上１５ＭＰａ以下の範囲であり、４ＭＰａ以上１０ＭＰａ以下が好ましい。
なお、引張強度（ＭＰａ）は、伸び（％）と同様に、所定量の接着性樹脂組成物を加圧プレスして２ｍｍ厚のプレスシートを作製し、ＪＩＳ−Ｋ６７６０に準拠した方法により測定される値である。
【００４８】
接着性層の厚みは、接着性と易剥離性の観点から、３μｍ以上２０μｍ以下の範囲が好ましく、５μｍ以上１５μｍ以下の範囲がより好ましい。
接着性層の厚みは、積層フィルムを積層方向と平行に裁断した裁断面を光学顕微鏡等で拡大して観察し計測することで求められる。
【００４９】
接着性層は、既述した本発明の接着性樹脂組成物を用い、塗布法、キャスト法、インフレーション成形法、押出成形法などの公知の方法により形成することができる。
【００５０】
ポリエステル系樹脂としては、結晶性、低結晶性、又は非晶性のポリエステル系樹脂、あるいは結晶性、低結晶性及び非結晶性の３相が混在したポリエステル系樹脂が挙げられる。ポリエステル系樹脂は、１種類以上のジオール成分と１種類以上のジカルボン酸成分とが反応して得られる樹脂を含む。また、ポリエステル系樹脂は、１種のみならず、２種以上が混合されたものでもよい。
【００５１】
ポリエステル系樹脂を構成するモノマーとしては、ジカルボン酸として、例えば、テレフタル酸、イソフタル酸、アジピン酸、コハク酸、マレイン酸、セバシン酸等がある。なかでも、テレフタル酸及びイソフタル酸が一般的である。
ジオール成分として、例えば、エチレングリコール、プロピレングリコール、ブチレングリコール、１，４−シクロヘキサンジメタノール、ジエチレングリコール等がある。エチレングリコールまたはブチレングリコールが一般的である。
−第２樹脂層−
第２樹脂層は、低密度ポリエチレン、エチレン・α，β−不飽和カルボン酸共重合体、及びエチレン・α，β−不飽和カルボン酸エステル共重合体の少なくとも１つを含有し、アルミ材料などの支持体に対する接着性を有している。中でも、特にエチレン・α，β−不飽和カルボン酸共重合体又はエチレン・α，β−不飽和カルボン酸エステル共重合体を含有する場合が好ましい。また、第２樹脂層は、必要に応じて、他の成分を含む態様も好ましい。
【００５２】
低密度ポリエチレンについては、既述の樹脂Ａで例示した低密度ポリエチレンを使用することができる。
【００５３】
エチレン・α，β−不飽和カルボン酸共重合体は、エチレンとα，β−不飽和カルボン酸から選ばれるモノマーとを少なくとも共重合成分として共重合させた重合体であり、必要に応じて、α，β−不飽和カルボン酸以外のモノマーが共重合されてもよい。支持体、特にアルミ材料との接着性に優れ、より高い接着強度を確保する観点から、エチレン・α，β−不飽和カルボン酸共重合体としては、エチレンとα，β−不飽和カルボン酸とを共重合させた２元ランダム共重合体が好ましい。α，β−不飽和カルボン酸以外のモノマーとしては、例えばα，β−不飽和カルボン酸エステルなどが挙げられる。
【００５４】
α，β−不飽和カルボン酸の例としては、アクリル酸、メタクリル酸、エタクリル酸、イタコン酸、無水イタコン酸、フマル酸、クロトン酸、マレイン酸、無水マレイン酸、マレイン酸モノエステル（マレイン酸モノメチル、マレイン酸モノエチル等）、無水マレイン酸モノエステル（無水マレイン酸モノメチル、無水マレイン酸モノエチル等）などの炭素数４〜８の不飽和カルボン酸又はハーフエステル等が挙げられる。中でも、アクリル酸及びメタクリル酸は好適である。
なお、下記α，β−不飽和カルボン酸エステルのα，β−不飽和カルボン酸についても同様である。
【００５５】
エチレン・α，β−不飽和カルボン酸共重合体中におけるα，β−不飽和カルボン酸に由来する構成単位の含有比率としては、１質量％以上２５質量％以下が好ましく、より好ましくは２質量％以上２０質量％以下である。
【００５６】
エチレン・α，β−不飽和カルボン酸エステル共重合体は、エチレンとα，β−不飽和カルボン酸エステルから選ばれるモノマーとを少なくとも共重合成分として共重合させた重合体であり、必要に応じて、不飽和カルボン酸エステル以外のモノマーが共重合されてもよい。支持体、特にアルミニウム材との接着性に優れ、より高い接着強度を確保する観点から、エチレン・α，β−不飽和カルボン酸エステル共重合体としては、エチレンとα，β−不飽和カルボン酸エステルとを共重合させた２元ランダム共重合体が好ましい。α，β−不飽和カルボン酸エステル以外のモノマーとしては、例えばα，β−不飽和カルボン酸などが挙げられる。
【００５７】
α，β−不飽和カルボン酸エステルとしては、α，β−不飽和カルボン酸アルキルエステルが好適に挙げられ、その中では、アルキル部位の炭素数が１〜８であるα，β−不飽和カルボン酸アルキルエステルが好ましく、アルキル部位の炭素数が１〜８である（メタ）アクリル酸アルキルエステルがより好ましい。アルキル部位の炭素数は、１〜４がより好ましい。
α，β−不飽和カルボン酸エステルの例としては、アクリル酸アルキルエステル（例えば、アクリル酸メチル、アクリル酸エチル、アクリル酸イソプロピル、アクリル酸イソブチル、アクリル酸ノルマルブチル、アクリル酸２−エチルヘキシル等）、メタクリル酸アルキルエステル（例えば、メタクリル酸メチル、メタクリル酸エチル、メタクリル酸イソプロピル、メタクリル酸イソブチル、メタクリル酸ノルマルブチル、メタクリル酸２−エチルヘキシル等）などが挙げられる。
【００５８】
エチレン・α，β−不飽和カルボン酸共重合体及びエチレン・α，β−不飽和カルボン酸エステル共重合体において、上記以外のモノマーとして、一酸化炭素、グリシジルアクリレート、グリシジルメタクリレートなども共重合可能なモノマーとして挙げられる。
これらモノマーは、１種単独で又は２種以上組み合わせて共重合されてもよい。
【００５９】
エチレン・α，β−不飽和カルボン酸エステル共重合体中におけるα，β−不飽和カルボン酸エステルに由来する構成単位の含有比率としては、１質量％以上２５質量％以下が好ましく、より好ましくは２質量％以上２０質量％以下である。
【００６０】
エチレン・α，β−不飽和カルボン酸共重合体及びエチレン・α，β−不飽和カルボン酸エステル共重合体の、１９０℃、２１６０ｇ荷重におけるメルトフローレート（ＭＦＲ；ＪＩＳ−Ｋ７２１０（１９９９年））としては、樹脂材料（例えば樹脂容器、具体的には、例えばポリエステル又はポリエステル製容器）との接着強度に優れたものとなる点で、０．１ｇ／１０分〜３０ｇ／１０分が好ましく、１ｇ／１０分〜２０ｇ／１０分がより好ましく、３ｇ／１０分〜１５ｇ／１０分がより好ましい。
【００６１】
第２樹脂層の強度は、引張強度で表すことができる。第２樹脂層の引張強度としては、剥離時に、既述の第１樹脂層において凝集剥離を行わせる観点から、第１樹脂層の引張強度より大きいことが好ましい。中でも、第２樹脂層の引張強度は、１０ＭＰａ以上３５ＭＰａ以下の範囲がより好ましく、１０ＭＰａ以上３０ＭＰａ以下の範囲が更に好ましい。
この引張強度は、所定量の接着性樹脂組成物を加圧プレスしてプレスシートを作製し、ＪＩＳ−Ｋ６７６０に準拠した方法により測定される。
【００６２】
第２樹脂層の厚みは、１５μｍ以上５０μｍ以下の範囲が好ましく、１５μｍ以上４５μｍ以下の範囲がより好ましい。
第２樹脂層の厚みは、積層フィルムを積層方向と平行に裁断した裁断面を光学顕微鏡等で拡大して観察し計測することで求められる。
【００６３】
第２樹脂層は、第２樹脂層形成用の樹脂組成物を用い、塗布法、キャスト法、インフレーション成形法、押出成形法などの公知の方法により形成することができる。
【００６４】
積層フィルムの総厚としては、特に制限されるものではないが、被着体である樹脂材料、特にポリエステル（好ましくはポリエチレンテレフタレート（以下、ＰＥＴと略記する）又はその容器）との接着性の点で、１０μｍ以上１００μｍ以下の範囲であることが好ましく、更に好ましくは２０μｍ以上７０μｍ以下である。
【００６５】
本積層体において、被着体である樹脂材料に対する剥離強度（接着強度）の範囲は、８Ｎ／１５ｍｍ以上２５Ｎ／１５ｍｍ以下であることが好ましく、さらに１０Ｎ／１５ｍｍ以上２０Ｎ／１５ｍｍ以下であることがより好ましい。
【００６６】
＜包装材料＞
本発明の包装材料は、支持体と、既述の本発明の積層フィルムと、を備えており、支持体に積層フィルムの第２樹脂層を直接又は他の層を介して配設することで構成される。
【００６７】
本発明の包装材料の構造例として、支持体／第２樹脂層／第１樹脂層（接着性層）の積層構造を含む積層構造としてもよい。
支持体としては、特に制限はなく、紙、アルミニウム板（例えばアルミ箔）、ポリエステル（例えばポリエチレンテレフタレート）の板状材（シート又はフィルム）、アルミ蒸着ポリエステル（例えばアルミ蒸着ポリエチレンテレフタレート）の板状材（シート又はフィルム）、シリカ蒸着ポリエステル（例えばシリカ蒸着ポリエチレンテレフタレート）の板状材（シート又はフィルム）、ポリオレフィン（例えば、ポリエチレン、ポリプロピレン、ポリスチレン）の板状材（シート又はフィルム）、アルミ蒸着ポリオレフィン（例えばアルミ蒸着ポリプロピレン）の板状材（シート又はフィルム）などが挙げられる。これらの支持基体は、単層構造のみならず、２層以上の積層構造であってもよい。
積層フィルムは、具体例として、紙／ポリオレフィン層／アルミ箔／第２樹脂層／第１樹脂層（接着性層）等の構造に構成されてもよい。
【００６８】
上記のように支持体に積層フィルムを設ける方法としては、積層フィルムを構成する各層を形成するための塗布液を支持体に重層塗布する方法、積層フィルムを構成する各層を形成するための溶融樹脂を共押出により支持体上に付与する方法、等のいずれであってもよい。
本発明においては、経済性の点で、共押出により支持体上に積層フィルム成形する方法が好ましい。
【００６９】
包装材料の例としては、収納容器に接着して開口を閉塞する蓋材が好適に挙げられる。ここにいう収納容器は、少なくとも最表面が樹脂材料で成形された容器が好ましく、特に少なくとも最表面が、ポリエステル系樹脂で成形されたポリエステル容器がより好ましい。ポリエステル系樹脂には、ポリエチレンテレフタレート（ＰＥＴ）、ポリトリメチレンテレフタレート、ポリブチレンテレフタレート（ＰＢＴ）、ポリエチレンナフタレート（ＰＥＮ）等が含まれる。
【００７０】
本発明の包装材料の例として、包装容器を挙げることができる。
包装容器としては、開口した収容部を有し、少なくとも最表面が樹脂である収納容器と、支持体及び本発明の積層フィルムを有し、少なくとも最表面が樹脂である収納容器の開口部に積層フィルムの第１樹脂層を接着させて開口部を閉塞する蓋材と、を備えた包装容器であってもよい。
【実施例】
【００７１】
以下、本発明を実施例により更に具体的に説明するが、本発明はその主旨を越えない限り、以下の実施例に限定されるものではない。なお、特に断りのない限り、「部」は質量基準である。
また、メルトフローレート（ＭＦＲ）は、ＪＩＳ Ｋ−７２１０（１９９９年）に準拠して１９０℃、２１６０ｇ荷重にて測定した。
【００７２】
−原料−
原料として、以下の材料を準備した。
【００７３】
［エチレン・酢酸ビニル共重合体］
・エチレン・酢酸ビニル共重合体：酢酸ビニル１０質量％、ＭＦＲ（１９０℃、２１６０ｇ荷重）：９ｇ／１０分
（以下、ＥＶＡと略記する）
【００７４】
［ブテン重合体］
・ポリブテン：ホモタイプ、ＭＦＲ（１９０℃、２１６０ｇ荷重）：１．８ｇ／１０分
（以下、ＰＢと略記する）
【００７５】
［エチレン・α，β−不飽和カルボン酸系共重合体］
・エチレン・メタクリル酸・アクリル酸ブチル共重合体：酸含量：４質量％、アクリル酸ブチル：８質量％、ＭＦＲ（１９０℃、２１６０ｇ荷重）：１４ｇ／１０分
（以下、酸ポリマーと略記する）
【００７６】
［粘着付与樹脂］
・部分水添石油樹脂（１）：部分水素添加芳香族炭化水素樹脂（環球法軟化点：１３５℃、荒川化学社製）
・部分水添石油樹脂（２）：部分水素添加芳香族炭化水素樹脂（環球法軟化点：９０℃、荒川化学社製）
・完全水添石油樹脂：完全水素添加芳香族炭化水素樹脂（環球法軟化点：１１５℃、荒川化学社製）
・テルペン系樹脂：ピネン重合体（環球法軟化点；１１５℃、ヤスハラケミカル社製）
【００７７】
（実施例１）
−第１樹脂層（接着性層）形成用の樹脂組成物の調製−
表１に示す配合にしたがって、原料を計量（仕込み量を１０ｋｇとした）し、溶融押出機（先端ダルメージフライトスクリュー、スクリュ径：φ６５ｍｍ、Ｌ／Ｄ（＝スクリュ長／スクリュ直径）：２８）の投入口へ投入した。各樹脂には、ペレットを用いた。そして、溶融押出機の加工温度を１８０℃に調節して溶融混練し、接着性層形成用の樹脂組成物を調製した。
【００７８】
<引張強度・伸び>
なお、引張強度（ＭＰａ）、伸び（％）の測定は、以下の方法にて行った。
調製した第１樹脂層形成用の樹脂組成物をそれぞれ約６０ｇ計量し、加圧プレス法により２ｍｍ厚のプレスシートを作製した。そして、ＪＩＳ−Ｋ６７６０に準拠した方法により引張強度（ＭＰａ）と伸び（％）を測定した。測定結果を表１に示す。
【００７９】
【表１】
0006471017.tif 000002
【００８０】
−第２樹脂層形成用の樹脂の準備−
上記の酸ポリマー（エチレン・メタクリル酸共重合体）を、第２樹脂層形成用の樹脂（エチレン・α，β−不飽和カルボン系酸共重合体）として準備した。
【００８１】
−評価用サンプルの作製−
６５ｍｍφラミネーター（ダイ幅：９００ｍｍ幅）を用いて、７９．１ｇ／ｍ２の片アート紙（三菱製紙社製）とアルミ箔（ＵＡＣＪ社製１Ｎ３０）との間に厚み１５μｍの低密度ポリエチレン（１）を挟み込むようにして、加工温度３２０℃でサンド加工し、片アート紙／低密度ポリエチレン（１５μｍ）／アルミ箔の積層構造を有する支持体を作製した。
【００８２】
次いで、表２に示した、第２樹脂層（１０μｍ厚）、及び第１樹脂層（接着性層（３５μｍ厚））の２層構造になるように、４０ｍｍφ共押出成形機（フィードブロック式、ダイ幅：４５０ｍｍ）を用いて、前記支持体のアルミ箔の表面に下記の条件で第２樹脂層形成用の樹脂と、第１樹脂層形成用の樹脂組成物と、を、アルミ箔からこの順に積層されるように層状に共押出して評価サンプルを作製した。評価用サンプルは、片アート紙／低密度ポリエチレン／アルミ箔／第２樹脂層／第１樹脂層の積層構造に形成されている。
<溶融押出条件>
・各層の溶融押出温度：２６０℃（第２樹脂層）、２４０℃（第１樹脂層）
・アダプター温度：２５０℃
・ダイ温度：２５０℃
・ライン速度：３０ｍ/分
【００８３】
−評価−
上記で作製した評価サンプルの各々について、以下の評価を行った。評価結果を表２に示す。
【００８４】
（１）剥離強度、破壊形態、及び糸曳き性
上記で作製した各評価サンプルを、第１樹脂層において接するようにＡ−ＰＥＴ支持体（ＰＲ東プラ社製、厚み：５００μｍ）の上に置き、下記の条件にてヒートシールした。
<シール条件>
・シール装置：ヒートシールバー（１０ｍｍ幅）
・シール温度：１３０℃
・シール時間：１秒
・シール圧：０．２ＭＰａ（実圧）
【００８５】
次いで、１５ｍｍ幅の短冊に切り出し、オートグラフを用いて剥離速度３００ｍｍ／分、剥離角度：８０°の剥離条件にて評価サンプルをＡ−ＰＥＴ支持体から剥離し、剥離時の剥離強度を測定した。ここで、剥離強度の目標値は、８Ｎ／１５ｍｍ以上２５Ｎ／１５ｍｍ以下である。
さらに、剥離時に第１樹脂層を観察し、剥離形態を、下記基準１にしたがって評価した。
<基準１>
Ａ：凝集破壊により剥離した。
Ｂ：凝集破壊と界面破壊が混在して剥離した。
Ｃ：界面剥離により剥離した。
また、測定の際、糸曳きの発生の有無を評価した。糸曳きの評価は、下記の基準２にしたがって行った。
<基準２>
Ａ：糸曳きはみられない。
Ｂ：糸曳き及び毛羽立ちの発生は僅かである。
Ｃ：糸曳きの発生が明らかに認められる。
【００８６】
（実施例２）
実施例１において、第１樹脂（接着性層）の配合を配合２に代えたこと以外は、実施例１と同様にして、評価サンプルを作製し、測定及び評価を行った。結果を表２に示す。
【００８７】
（実施例３）
実施例１において、第１樹脂（接着性層）の配合を配合３に代えたこと以外は、実施例１と同様にして、評価サンプルを作製し、測定及び評価を行った。結果を表２に示す。        
【００８８】
（比較例１）
実施例１において、第１樹脂（接着性層）の配合を配合４に代えたこと以外は、実施例１と同様にして、評価サンプルを作製し、測定及び評価を行った。結果を表２に示す。
【００８９】
【表２】
0006471017.tif 000003
【００９０】
表２に示されるように、部分水添石油樹脂を接着性層に含む実施例１〜３では、第１樹脂（接着性層）で凝集破壊を生じさせて剥離（凝集剥離）することができ、接着に必要なシール強度（剥離強度）を確保しつつも、剥離時に生じやすい糸曳き現象も見られなかった。
これに対して、部分水添石油樹脂を含まない比較例１では、接着性層で凝集破壊を生じさせて剥離することができずに界面剥離が発生し、シール強度（剥離強度）を確保することもできなかった。
【産業上の利用可能性】
【００９１】
本発明は、樹脂製容器に蓋材を熱溶融により接着して容器を密封し、必要に応じて開封することで容器内に封入された封入物を取り出せる包装容器用蓋材として好適であり、特に食品包装分野などに好ましく適用することができる。